(57)【要約】【課題】電気二重層キャパシタのエネルギー密度及び充放電速度等の特性を向上させること、そのために有効な電気二重層キャパシタ用正電極及びその簡便な製造方法を提供すること。【解決手段】黒鉛粒子と、該黒鉛粒子を被覆する炭素層とからなる黒鉛−炭素複合粒子を含有する電気二重層キャパシタ用正電極。【選択図】なし【特許請求の範囲】
【請求項１】
黒鉛粒子と、該黒鉛粒子を被覆する炭素層とを有する黒鉛−炭素複合粒子を含有する電気二重層キャパシタ用正電極。
【請求項２】
前記炭素層が結晶性炭素からなる請求項１に記載の電気二重層キャパシタ用正電極。
【請求項３】
前記黒鉛粒子が０．６７〜０．６８ｎｍの結晶格子定数Ｃ0(002)を有する請求項１又は２に記載の電気二重層キャパシタ用正電極。
【請求項４】
前記黒鉛粒子が０．０２〜０．３０のラマン分光スペクトルにおける１３６０ｃｍ−１のピーク強度と１５８０ｃｍ−１のピーク強度との比を有する請求項１〜３のいずれかに記載の電気二重層キャパシタ用正電極。
【請求項５】
前記黒鉛粒子が０．３以上のＸ線結晶回折スペクトルにおける菱面体晶のピーク強度と六方晶のピーク強度との比を有する請求項１〜４のいずれかに記載の電気二重層キャパシタ用正電極。
【請求項６】
有機電解液中に、請求項１〜５のいずれか記載の正電極及び負電極が浸されてなる電気二重層キャパシタ。
【請求項７】
前記負電極が、活性炭粒子、非多孔性炭素粒子、又は０．３以上のＸ線結晶回折スペクトルにおける菱面体晶のピーク強度と六方晶のピーク強度との比を有する黒鉛粒子を含有する請求項６記載の電気二重層キャパシタ。
【請求項８】
黒鉛粒子と、該黒鉛粒子を被覆する炭素層とを有する黒鉛−炭素複合粒子を成形する工程を包含する、電気二重層キャパシタ用正電極の製造方法。
【発明の詳細な説明】
【技術分野】
【０００１】
本発明は電解液中に炭素質電極が浸されてなる電気二重層キャパシタに関し、特に電気二重層キャパシタ用正電極及びその製造方法に関する。
【背景技術】
【０００２】
キャパシタは大電流で充電放電を繰り返すことができ、充放電頻度の高い電力蓄積用デバイスとして有望である。
【０００３】
有機電解液中に炭素質電極を浸すと電気二重層キャパシタが得られることは知られている。非特許文献１第３４〜３７頁には、セパレータで２区画に仕切られた槽、槽に満たされた有機電解液、及びそれぞれの区画に浸漬された２つの炭素質電極を有する電気二重層キャパシタが記載されている。有機電解液は有機溶媒中に溶質を溶解した溶液である。
【０００４】
炭素質電極としては活性炭が使用されている。活性炭とは、無数の微細な孔を有するために非常に大きな比表面積を有する無定形炭素をいう。本明細書では約１０００ｍ２／ｇ以上の比表面積を有する無定形炭素を活性炭と呼ぶ。
【０００５】
電極部材として使用する際には、活性炭は、金属シートや金属箔で裏打ちすることによって層状に成形されている。電気はこの金属シートや金属箔を通じて槽に導入され、槽から引き出される。通電すると、活性炭の層は槽内で分極することによって静電容量を発現する。活性炭の層のように、分極して静電容量を示す電極を分極性電極という。また、分極性電極を支持する導電材を集電極という。
【０００６】
特許文献１および２には、電気二重層キャパシタに用いる分極性電極として、非多孔性炭素質材料が記載されている。この炭素質材料は黒鉛類似の微結晶炭素を有し、比表面積は活性炭と比較して小さい。非多孔性炭素質材料は、電圧を印加すると、黒鉛類似の微結晶炭素の層間に電解質イオンが溶媒を伴いながら挿入されて、電気二重層を形成すると考えられている。
【０００７】
特許文献３には、有機電解液中に非多孔性炭素質電極を浸してなる電気二重層キャパシタが記載されている。有機電解液はイオン伝導性を示す必要があり、溶質はカチオンとアニオンとが結合した塩である。カチオンとしては低級脂肪族４級アンモニウム、低級脂肪族４級ホスホニウム及びイミダゾリウム等が記載されている。アニオンとしては４フッ化ホウ酸及び６フッ化リン酸等が記載されている。有機電解液の溶媒は極性非プロトン性有機溶媒である。具体的にはエチレンカーボネート、プロピレンカーボネート、γ−ブチロラクトン及びスルホラン等が記載されている。
【０００８】
非多孔性炭素質電極は、活性炭でなる多孔性電極に比較して数倍の静電容量を示すが、電界賦活時に高い割合で不可逆的に膨張する。炭素質電極が膨張するとキャパシタ自体の体積も増大するため、単位体積当りの静電容量は減殺され、キャパシタのエネルギー密度を十分に高めることが困難である。
【０００９】
また、活性炭や非多孔性炭素等は、ナトリウム及びカリウム等のアルカリ金属イオンの存在下に高温で加熱したり（アルカリ賦活）、初回充電を行う（電界賦活）等の賦活処理を行うことによって、はじめて静電容量を発現する。そのため、非多孔性炭素等から炭素質電極を製造する過程は危険を伴い、繁雑であり、コストがかかる。
【００１０】
特許文献４には酸処理を施した黒鉛粒子を含有する電気二重層キャパシタ用電極、及び該電極を水性電解液中に浸してなる電気二重層キャパシタが記載されている。特許文献４には酸処理を施した黒鉛粒子を含有する電気二重層キャパシタ用電極、及び該電極を水性電解液中に浸してなる電気二重層キャパシタが記載されている。しかしながら、黒鉛を酸処理するとかさ密度が減少し、単位体積あたりの静電容量が低くなる傾向があるという不都合がある。また、この電気二重層キャパシタは水系であって耐電圧から考えられるエネルギー密度は有機系電解液の1/10程度となり実用レベルの性能は有していない。
【００１１】
特許文献５には黒鉛粒子を含有する電気二重層キャパシタ用電極、及び該電極を有機電解液中に浸してなる電気二重層キャパシタが記載されている。しかしながら、この黒鉛は結晶性が低く、不可逆容量が高く、エネルギー密度を十分向上させることが困難である。また、この電気二重層キャパシタのエネルギー密度は活性炭電極を備えた電気二重層キャパシタと同等レベルに止まっている。
【００１２】
特許文献６にはホウ素又はホウ素化合物を含有する炭素材料を黒鉛化して得られるホウ素含有黒鉛粒子を含有する電気化学素子用正電極、及び該正電極及び負電極を有機電解液中に浸してなる電気化学素子が記載されている。しかしながら、ここでは、ホウ素を含有しない合成黒鉛材料もしくは天然黒鉛材料について、結晶子内部に存在する格子欠陥の量が僅かであり、正電極に用いると充放電での劣化が大きく、電気化学素子の容量が維持されない、と説明されている。
【００１３】
電気自動車、電池、発電装置等の補助電源として実用に供するために、電気二重層キャパシタには、エネルギー密度及び充放電速度等の特性をさらに向上させることが望まれている。
【００１４】
【特許文献１】特開平１１−３１７３３３号公報
【特許文献２】特開２００２−２５８６７
【特許文献３】特開２０００−７７２７３
【特許文献４】特開平５−２９９２９６号公報
【特許文献５】特開２００２−１５１３６４
【特許文献６】特開２００４−１３４６５８
【特許文献７】特許第２６４３０３５号公報
【特許文献８】特開平５−１２１０６６号公報
【特許文献９】特開平５−２７５０７６号公報
【非特許文献１】岡村廸夫「電気二重層キャパシタと蓄電システム」第２版、日刊工業新聞社、２００１年、第３４〜３７頁
【発明の開示】
【発明が解決しようとする課題】
【００１５】
本発明は上記従来の問題を解決するものであり、その目的とするところは、電気二重層キャパシタのエネルギー密度及び充放電速度等の特性を向上させること、そのために有効な電気二重層キャパシタ用正電極及びその簡便な製造方法を提供することにある。
【課題を解決するための手段】
【００１６】
本発明は、黒鉛粒子と、該黒鉛粒子を被覆する炭素層とを有する黒鉛−炭素複合粒子を含有する電気二重層キャパシタ用正電極を提供する。
本発明は、有機電解液中に、上記正電極及び負電極が浸されてなる電気二重層キャパシタを提供する。
また、本発明は、黒鉛粒子と、該黒鉛粒子を被覆する炭素層とを有する黒鉛−炭素複合粒子を成形する工程を包含する、電気二重層キャパシタ用正電極の製造方法を提供する。
そして、これらの手段によって上記目的が達成される。
【発明の効果】
【００１７】
本発明の電気二重層キャパシタ用正電極を用いると、電気二重層キャパシタのエネルギー密度及び充放電速度等の特性が向上する。また、本発明の電気二重層キャパシタ用正電極を製造する方法は簡便及び安全である。
【発明を実施するための最良の形態】
【００１８】
本明細書で「正電極」とは、特に断らない限り、電気二重層キャパシタの正極として用いる分極性電極をいう。また「負電極」とは、特に断らない限り、電気二重層キャパシタの負極として用いる分極性電極をいう。
【００１９】
本発明の電気二重層キャパシタでは、正電極の炭素質材料として黒鉛−炭素複合粒子を使用する。黒鉛−炭素複合粒子とは、黒鉛粒子の表面に炭素の被覆層を形成した複合体粒子をいう。この黒鉛−炭素複合粒子を電気二重層キャパシタの正電極に用いると、充放電速度が著しく向上する。
【００２０】
分極性電極においては、炭素質材料の表面に電解質が吸着して静電容量が発現する。そのため、静電容量の向上には炭素質材料の表面積の増大が有効と考えられている。この考え方は本来多孔性である活性炭のみならず、黒鉛類似の微結晶炭素を有する非多孔性炭素にも当てはまる。非多孔性炭素が静電容量を発現するのは最初の充電（電界賦活）により不可逆的に膨張した後である。してみれば、この最初の充電によって電解質イオンや溶媒が層間をこじ開ける結果、非多孔性炭素も、理論上、多孔化されているからである。
【００２１】
他方、黒鉛は活性炭や非多孔性炭素と比較して比表面積が非常に小さく、結晶性が高い。また、黒鉛は最初の充電時から静電容量を発現し、充電時の膨張も可逆的であり、膨張率も低い。そうすると、黒鉛は、本来比表面積に乏しく、電界賦活によっても多孔化されない挙動を示す。つまり、黒鉛は、理論上、静電容量を発現するのに非常に不利な材料であり、従来、電気二重層キャパシタの分極性電極に使用されることはほとんどなかった。
【００２２】
黒鉛粒子の表面に被覆される炭素は非結晶性、低結晶性、結晶性のいずれでもよい。黒鉛粒子の表面に非結晶性炭素又は低結晶性炭素を被覆した材料は公知であり、例えば、化学蒸着法を用いて黒鉛を低結晶性炭素で被覆した複合材料（特許文献６）、黒鉛を平均面間隔ｄ002が０．３３７ｎｍ以上の炭素で被覆した複合材料（特許文献７）、及び黒鉛をアモルファス炭素で被覆した複合材料（特許文献８）等が挙げられる。
【００２３】
しかしながら、黒鉛粒子の表面に被覆される炭素は結晶性であると、イオンの吸脱着速度が向上するという利点が得られ、特に好ましい。黒鉛粒子の表面に結晶性炭素を被覆する方法としては、流動床式の反応炉を用いる化学蒸着処理が優れている。化学蒸着処理の炭素源として使用する有機物としては、ベンゼン、トルエン、キシレン、スチレン等の芳香族炭化水素や、メタン、エタン、プロパン等の脂肪族炭化水素を挙げることができる。
【００２４】
流動床式反応炉には、これらの有機物を窒素等の不活性ガスと混合して導入する。混合ガス中の有機物の濃度としては、２〜５０モル％が好ましく、５〜３３モル％がより好ましい。化学蒸着処理温度としては、８５０〜１２００℃が好ましく、９５０〜１１５０℃がより好ましい。このような条件で化学蒸着処理を行うことにより、黒鉛粒子の表面を結晶性炭素のＡＢ面（即ちベーサル面）で均一、かつ完全に被覆することができる。
【００２５】
被覆層の形成に必要な炭素の量は、黒鉛粒子の粒子径及び形状によって異なるが、複合材料中における被覆炭素量として、０．１〜１０質量％が好ましく、０．５〜７質量％がより好ましく、更に０．８〜５質量％が好ましい。０．１質量％以下では被覆の効果が得られず、逆に被覆炭素量が多すぎると、黒鉛の割合が低下するので、充放電量が低下する等の不都合を生じる。
【００２６】
原料に用いる黒鉛粒子は天然でも人造でもよい。使用に好ましい黒鉛は比表面積が１０ｍ2／ｇ以下、好ましくは７ｍ2／ｇ以下、より好ましくは５ｍ2／ｇ以下のものである。比表面積は、吸着剤としてＮ2やＣＯ2などを用いたＢＥＴ法により決定することができる。
【００２７】
好ましい黒鉛は、高結晶性のものである。例えば、００２面の結晶格子定数Ｃ0(002)は０．６７〜０．６８ｎｍ、好ましくは０．６７１〜０．６７４であればよい。更に、ＣｕＫα線を用いたＸ線結晶回折スペクトルで００２ピークの半値幅は０．５未満、好ましくは０．１〜０．４、より好ましくは０．２〜０．３であればよい。黒鉛の結晶性が低いと電気二重層キャパシタの不可逆容量が増大する傾向がある。
【００２８】
黒鉛はグラファイト層に適度な乱れを生じ、ベーサル面とエッジ面の比がある一定の範囲に入るものが好ましい。グラファイト層の乱れは、例えば、ラマン分光分析の結果に現れる。好ましい黒鉛は、ラマン分光スペクトルにおける１３６０ｃｍ−１のピーク強度（以下「Ｉ（１３６０）」という。）と１５８０ｃｍ−１のピーク強度（以下「Ｉ（１５８０）」という。）との比（以下「Ｉ（１３６０）／Ｉ（１５８０）」という。）が０．０２〜０．５、好ましくは０．０５〜０．２５、より好ましくは０．１〜０．２、更に好ましくは約０．１６（例えば、０．１３〜０．１７）となるものである。なおCVD処理を施すと、概強度比は成立せず、2.5以上の値を示す。被覆した炭素が基材よりも結晶性が低いためと見られる。
【００２９】
また、好ましい黒鉛はＸ線結晶解析の結果で特定することもできる。つまり、Ｘ線結晶回折スペクトルにおける菱面体晶のピーク強度（以下「ＩＢ」という。）と六方晶のピーク強度（以下「ＩＡ」という。）との比（以下「ＩＢ／ＩＡ」という。）が０．３以上、好ましくは０．３５から１．３となる黒鉛である。
【００３０】
黒鉛粒子の形状や寸法は、得られる黒鉛−炭素複合粒子が分極性電極に成形できる範囲であれば、特に限定されない。例えば、薄片状黒鉛粒子、圧密化黒鉛粒子及び球状化黒鉛粒子等を使用できる。これら黒鉛粒子の性状及び製造方法は公知である。
【００３１】
薄片状黒鉛粒子は一般に厚みが１μｍ以下、好ましくは０．１μｍ以下であり、かつ最大粒子長は１００μｍ以下、好ましくは５０μｍ以下である。薄片状黒鉛粒子は天然黒鉛や人造黒鉛を化学的、あるいは物理的方法で粉砕してえられる。例えば、天然黒鉛や、キッシュ黒鉛、高結晶性熱分解黒鉛等の人造黒鉛材料を硫酸と硝酸の混酸で処理、加熱して膨張黒鉛を得て、超音波法などで粉砕して薄片化黒鉛を得る方法や、硫酸中で電気化学的に黒鉛を酸化して得られる黒鉛−硫酸の層間化合物や、黒鉛−テトラヒドロフラン等の黒鉛−有機物の層間化合物を外熱式あるいは内熱式炉で、更にはレーザー加熱等により急速加熱処理して膨張化させ、粉砕する等の公知の方法に従って製造することができる。あるいは天然黒鉛や人造黒鉛を機械的に例えばジェットミルなどで粉砕して得ることが出来る。
【００３２】
上記薄片状黒鉛粒子は、例えば、天然黒鉛や人造黒鉛を、薄片化及び粒子化することにより得られる。薄片化及び粒子化の方法としては、例えばこれらを超音波や各種粉砕機を用いて機械的或いは物理的に粉砕する方法がある。例えば、天然黒鉛、人造黒鉛をジェットミルなどシェアをかけない粉砕機で粉砕薄片化した黒鉛粒子は、ここでは特に鱗片状黒鉛粒子と呼ぶ。これに対し、膨張黒鉛を超音波などを用いて粉砕、薄片化した黒鉛粒子をここでは特に葉片状黒鉛とよぶ。薄片状黒鉛粒子は２０００℃ないし２８００℃で０．１〜１０時間程度、不活性雰囲気中でアニーリングし、更に結晶性を高めてもよい。
【００３３】
圧密化黒鉛粒子は嵩密度が高い黒鉛粒子であり、一般にタップ密度が０．７〜１．３ｇ／ｃｍ3である。圧密化黒鉛粒子はアスペクト比が１〜５の紡錘状をなす黒鉛粒子を１０体積％以上含むか、若しくはアスペクト比が１〜１０の円盤状をなす黒鉛粒子を５０体積％以上含むとここでは定義する。
【００３４】
圧密化黒鉛粒子は、原料黒鉛粒子を圧密化することによって製造することができる。原料黒鉛粒子としては、天然黒鉛、人造黒鉛のいずれを用いても良いが、結晶性の高さと、入手の容易さとから、天然黒鉛が好ましい。黒鉛はそのまま粉砕して原料黒鉛粒子にすることができるが、上述の薄片状黒鉛粒子を原料黒鉛粒子としてもよい。
【００３５】
圧密化処理は、原料黒鉛粒子に衝撃を加えることにより行う。振動ミルを用いる圧密化処理は、特に圧密化を高くでき、より好ましいものである。振動ミルの例としては、振動ボールミル、振動ディスクミル、振動ロッドミル等が挙げられる。
【００３６】
アスペクト比の大きな鱗片状の原料黒鉛粒子を圧密化処理すると、原料黒鉛粒子は主に黒鉛のベーサルプレーン（基礎面）で積層しながら二次粒子化し、同時に積層した二次粒子の端部は丸く削られて厚みのあるアスペクト比１〜１０の円盤状、或はアスペクト比１〜５の紡錘状に変化し、アスペクト比の小さな黒鉛粒子に変換される。
【００３７】
このようにして黒鉛粒子をアスペクト比の小さなものに変換した結果、黒鉛粒子は高結晶性であるにもかかわらず、等方性に優れ、タップ密度が高い黒鉛粒子が得られる。そのため、得られる黒鉛−炭素複合粒子を分極性電極に成型する場合、黒鉛スラリー中の黒鉛濃度を高くすることができ、成型後の電極は、黒鉛の密度が高くなる。
【００３８】
球状化黒鉛粒子は、高結晶性黒鉛を比較的破砕力の小さい衝撃式粉砕機で粉砕しながら、この薄片を集めて、圧縮球状化して得られる。衝撃式粉砕機としては、例えばハンマーミルやピンミルを使用することができる。回転するハンマーやピンの外周線速度は５０〜２００ｍ／秒程度が好ましい。また、これらの粉砕機に対する黒鉛の供給や排出は、空気等の気流に同伴させて行うことが好ましい。
【００３９】
黒鉛粒子の球状化の程度は、粒子の長軸と短軸の比（長軸／短軸）で表すことができる。即ち、黒鉛粒子の任意の断面において、重心で直交する軸線のうち長軸／短軸の比が最大となるものを選んだときに、この長軸／短軸の比が１に近い程、真球に近いことになる。上記の球状化処理により、長軸／短軸の比を容易に４以下（１〜４）とすることができる。また、球状化処理を充分に行えば、長軸／短軸の比を２以下（１〜２）とすることができる。
【００４０】
高結晶性黒鉛は、炭素粒子が網目構造を形成して平面上に広がるＡＢ面が、多数積層することにより厚みを増し、塊状に成長したものである。積層したＡＢ面相互間の結合力（Ｃ軸方向の結合力）は、ＡＢ面の結合力に比べて遥かに小さいので、粉砕すると結合力の弱いＡＢ面の剥離が優先して、得られる粒子は鱗片状となりやすい。
【００４１】
黒鉛結晶のＡＢ面に垂直な断面を電子顕微鏡で観察すると、積層構造を示す筋状の線を観察することができる。鱗片状黒鉛の内部組織は単純であり、ＡＢ面に垂直な断面を観察すると、積層構造を示す筋状の線は常に直線状であり、平板状の積層構造である。
【００４２】
これに対し、球状化黒鉛粒子の内部組織は、積層構造を示す筋状の線は曲線状のものが多く、また空隙も多く見られ、著しく複雑な組織になっている。即ち、あたかも鱗片状（板状）の粒子が折り畳まれ、或いは丸め込まれたような状態で球状化している。このように、元々直線状であった積層構造が、圧縮力等によって曲線状に変化することは「褶曲」といわれる。
【００４３】
球状化黒鉛粒子について更に特徴的なことは、不作為に選んだ断面であっても、粒子の表面付近が、表面の丸みに沿った曲線状の積層構造となっていることである。即ち、球状化黒鉛粒子の表面は、概ね、褶曲した積層構造で覆われており、外表面は黒鉛結晶のＡＢ面（即ちベーサル面）となっている。
【００４４】
黒鉛−炭素複合粒子を含有する正電極は、炭素質材料として黒鉛−炭素複合粒子を用いて、従来と同様の方法により作製することができる。例えば、シート状の分極性電極を作製するには、上述の黒鉛−炭素複合粒子の粒度を整えた後、必要に応じて、黒鉛−炭素複合粒子に導電性を付与するための導電性補助剤、例えばカーボン・ブラックと、結着剤、例えばポリビニリデンフロライド（ＰＶＤＦ）とを添加して混練し、圧延伸によりシート状に成形することにより行う。導電性補助剤としては、カーボン・ブラックの他、アセチレンブラックなどを用いることができ、また、結着剤としては、ＰＶＤＦの他、ＰＴＦＥ、ＰＥ、ＰＰなどを使用することができる。この際、非多孔性炭素と導電性補助剤（カーボン・ブラック）と結着剤（ＰＶＤＦ）との配合比は、一般に、１０〜１：０.５〜１０：０.５〜０.２５程度である。
【００４５】
得られたシート状の分極性電極を集電極と結合させて、電極部材を得る。集電極としては電気二重層キャパシタ用として通常用いられる形態を有する材料を使用する。集電極の形態はシート状、角柱状、および円柱状等であればよい。特に好ましい形態は、シート状又は箔状である。集電極の材料はアルミニウム、銅、銀、ニッケル、チタンなどであればよい。
【００４６】
作製した分極性電極又は電極部材は、従来から知られている構造の電気二重層キャパシタの正極に使用することができる。電気二重層キャパシタの構造は、例えば、特許文献１の図５及び図６、特許文献２の図６、特許文献３の図１〜図４等に示されている。一般に、このような電気二重層キャパシタは、電極部材をセパレータを介して重ね合わせることにより正極と負極とを構成した後、電解液を含浸させて組み立てることができる。
【００４７】
負極は従来から電気二重層キャパシタに使用されてきた電極を使用すればよい。例えば、黒鉛−炭素複合粒子の代わりに活性炭粒子及び非多孔性炭素粒子を用いること以外は上述のようにして分極性電極を成形し、集電極と結合させて、負極用電極部材を得ることができる。
【００４８】
電解液は、電解質を溶質として用いて有機溶媒に溶解して得られる、いわゆる有機電解液を使用することができる。電解質としては、特許文献３に記載されているような当業者に通常使用されるものが使用できる。具体的には、トリエチルメチルアンモニウム（ＴＥＭＡ）、テトラエチルアンモニウム（ＴＥＡ）及びテトラブチルアンモニウム（ＴＢＡ）のような低級脂肪族４級アンモニウム、テトラエチルホスホニウム（ＴＥＰ）のような低級脂肪族４級ホスホニウム、又は１−エチル−３−メチルイミダゾリウム（ＥＭＩ）のようなイミダゾリウム誘導体と４フッ化ホウ酸又は６フッ化リン酸との塩等がある。
【００４９】
中でも好ましい電解質はピロリジニウム化合物及びその誘導体の塩である。好ましいピロリジニウム化合物塩は、式
【００５０】
【化１】
2006332626.tif 000002
【００５１】
［式中、Ｒはそれぞれ独立してアルキル基、又は一緒に連結したアルキレン基であり、Ｘ-は対アニオンである。］
で示す構造を有する。ピロリジニウム化合物塩は公知であり、当業者に知られた方法で合成されたものであればよい。
【００５２】
ピロリジニウム化合物塩のアンモニウム成分につき好ましいものは、上記式中、Ｒがそれぞれ独立して炭素数１〜１０のアルキル基、又は一緒に連結した炭素数３〜８のアルキレン基であるものである。より好ましいものは、Ｒが、一緒に連結した炭素数４のアルキレン基であるもの（スピロビピロリジニウム）又は炭素数５のアルキレン基であるもの（ピペリジン−１−スピロ−１’−ピロリジニウム）である。かかる化合物を使用すると、かかる化合物を使用すると、分解電圧が電位窓が広く、溶媒に多量に溶解するという利点が得られるからである。但し、アルキレン基は置換基を有していてよい。
【００５３】
対アニオンＸ−は従来から有機電解液の電解質イオンとして使用されているものであればよい。例えば、４フッ化ホウ酸アニオン、フッ化ホウ酸アニオン、フッ化リン酸アニオン、６フッ化リン酸アニオン、過塩素酸アニオン、ボロジサリチル酸アニオン、ボロジシュウ酸アニオン、が挙げられる。好ましい対アニオンは４フッ化ホウ酸アニオン及び６フッ化リン酸アニオンである。
【００５４】
上述の電解質を溶質として用いて有機溶媒に溶解することにより、電気二重層キャパシタ用有機電解液が得られる。有機電解液中の電解質の濃度は０．８から３．５モル％、好ましくは１．０から２．５モル％に調節される。電解質の濃度が０．８モル％未満であると、含有されるイオンの数が不足し、十分な容量が出ない。また、２．５モル％を越えても、容量に寄与しないので意味が無い。電解質は単独で用いてよく、複数種類を混合してもよい。従来から有機電解液に使用されている電解質を併用してもよい。
【００５５】
有機溶媒は従来から有機系の電気二重層キャパシタに使用されてきたものを使用してよい。例えば、エチレンカーボネート（ＥＣ）、プロピレンカーボネート（ＰＣ）、γ−ブチロラクトン（ＧＢＬ）及びスルホラン（ＳＬ）等は電解質の溶解能に優れ、安全性も高いため好ましい。また、これらを主溶媒とし、ジメチルカーボネート（ＤＭＣ）、エチルメチルカーボネート（ＥＭＣ）、ジエチルカーボネート（ＤＥＣ）の少なくとも１種を副溶媒としたものも有用である。電気二重層キャパシタの低温特性が改善されるためである。また、有機溶媒としてアセトニトリル（ＡＣ）を使用すると電解液の導電率が高まるため特性上好ましいが、用途が限定される場合がある。
【００５６】
黒鉛−炭素複合粒子は、電極に成形するだけで、分極性電極として静電容量を発現することができる。つまり、黒鉛−炭素複合粒子から正電極を製造する場合、従来の活性炭粒子や非多孔性炭素粒子を用いる場合と異なって、強アルカリの存在下に高温で加熱したり、初回充電を行う等の賦活処理を行う必要がない。それゆえ、黒鉛−炭素複合粒子を用いて炭素質正電極を製造する本発明の方法は安全、簡単であり、製造コストが安価である。
【００５７】
以下の実施例により本発明を更に具体的に説明するが、本発明はこれらに限定されない。尚、実施例中「部」又は「％」で表される量は特にことわりなき限り重量基準である。
【実施例】
【００５８】
黒鉛の分析
黒鉛粒子１〜３を準備した。
黒鉛粒子１は、天然黒鉛を混酸で処理して加熱膨張化させ、メディアを用いて湿式磨砕することにより調製された薄片化黒鉛粒子である。
黒鉛粒子２は、鱗片状天然黒鉛粒子を原料黒鉛として用い、これを遊星ミルで乾式で約３０分間強粉砕処理して調製された低結晶性黒鉛粒子である。
黒鉛粒子３は、人造黒鉛であり、メソフェーズ炭素を２８００℃で焼成して黒鉛化した球状黒鉛化粒子である。
次いで、以下に示す方法により黒鉛粒子１〜３の分析を行った。分析結果を表１に示す。
【００５９】
（１）比表面積
比表面積測定装置（島津製作所製「Ｇｅｍｉｎｉ２３７５」）により、ＢＥＴ比表面積を求めた。吸着剤として窒素を用い、吸着温度を77Kとした。
【００６０】
（２）Ｘ線結晶解析
Ｘ線回折装置（株式会社リガク製「RINT-UltimaIII」）を用い、黒鉛粒子を測定した。得られたX線回折スペクトルを分析して、（００２）面の結晶格子定数（C0（００２））、平均面間隔ｄ００２、及び（００２）ピーク（２θ＝２６．５°付近にあるピーク）の半値幅を決定した。ターゲットをＣｕＫαとし、４０ｋＶ，２００ｍＡにて測定を行った。
また、菱面体晶（１０１−Ｒ）のピーク位置は２θ＝４３．３°付近にあり、そのピーク強度をＩＢとした。六方晶（１０１−Ｈ）のピーク位置は２θ＝４４．５°付近にあり、そのピーク強度をＩＡとした。そして、結晶構造中に存在する菱面体晶構造の割合ＩＢ／ＩＡを求めた。
【００６１】
（３）ラマン分光分析
ラマン分光装置（日本分光株式会社製「レーザラマン分光光度計ＮＲＳ−３１００」）を用い、黒鉛粒子を測定した。
得られたラマン分光スペクトルにおいて、１３６０ｃｍ−１のピーク強度と１５８０ｃｍ−１のピーク強度との比Ｉ（１３６０）／Ｉ（１５８０）を求めた。
【００６２】
（４）外部形状
日本電子（株）社製電子顕微鏡を用いて観察することにより外部形状を確認した。
【００６３】
（５）タップ密度
１０ｍｌのガラス製メスシリンダーに試料を入れてタッピングし、試料の容積が変化しなくなったところで試料容積を測定し、試料重量を試料容積で除した値をタップ密度とした。
【００６４】
［表１］
2006332626.tif 000003
※カタログ値
【００６５】
黒鉛−炭素複合粒子
薄片状の黒鉛粒子１又は球状の黒鉛粒子３を結晶性炭素で被覆した黒鉛−炭素複合粒子を準備した。
【００６６】
黒鉛−炭素複合粒子は以下に説明する方法により製造されたものである。
1100℃に昇温された炉内の石英製キュベットに黒鉛粒子を静置し、これにアルゴンガスをキャリアとしてキシレン蒸気を導入し、キシレンを黒鉛上に析出炭化させる。析出炭化処理は3600秒間行う。
【００６７】
実施例１
（１）正電極の製造
黒鉛１−炭素複合粒子を３ｇ、アセチレンブラック（電気化学工業製）１ｇ、ポリビニリデンフロライド（ＰＶＤＦ）粉末（クレハ化学製）０．３ｇを混合し、めのう乳鉢を用いて混練した。成形装置を用いて、混練物を０．４ｍｍの均一な厚みのシート状に成形して正電極を得た。
【００６８】
（２）電気二重層キャパシタの製造
活性炭（関西熱化学社製「MSP20」）、アセチレンブラック（電気化学工業製）、及びポリテトラフルオロエチレン粉末（三井・デュポンフロロケミカル製）を適量混合し、めのう乳鉢を用いて混練した。成形装置を用いて、混練物を０．４ｍｍの均一な厚みのシート状に成形して、負電極を得た。
【００６９】
得られた各炭素シートを２０ｍｍΦのディスクに打ち抜き、図１に示すような、３電極セルに組み立てた。その際、集電極としてアルミニウム箔を用い、セパレーターとしてポリエチレンメンブラン（空隙率３０％）を用いた。参照電極は＃１７１１活性炭を上記と同様の方法にてシート化したものを用いた。このセルを真空中１４０℃で２４時間乾燥し冷却した。スピロビピロリジニウムテトラフルオロボレート（SBPBF4）を2.0モル％となるようにプロピレンカーボネートに溶解させて電解液を調製した。そして、得られた電解液をセルに注入して電気二重層キャパシタを作製した。
【００７０】
（３）性能試験
組み立てた電気二重層キャパシタにパワーシステム製充放電試験装置「ＣＤＴ−ＲＤ２０」を接続し、５ｍＡにて７２００秒間の定電流充電を行い、設定電圧に到達した後、５ｍＡにての定電流放電を行った。設定電圧は3.5Ｖにて行い、3サイクル実施し3サイクル目のデータを採用した。
放電電力より容量（Ｆ／ｃｃ）を算出した。
定電流充電時のIRドロップより直流抵抗（ΩＦ）を算出した。
更に、上記条件の充放電を５００サイクル行い、５００サイクル後の容量維持率（％）を測定した。
これら試験結果を表3に示す。
【００７１】
実施例２〜４
電解液を表２に示すものに変更すること以外は実施例１と同様にして電気二重層キャパシタを製造し、試験した。試験結果を表３に示す。
【００７２】
参考例１〜４
黒鉛１−炭素複合粒子の代わりに黒鉛粒子１を用い、電解液を表２に示すものに変更すること以外は実施例１と同様にして電気二重層キャパシタを製造し、試験した。試験結果を表３に示す。
【００７３】
実施例５
黒鉛１−炭素複合粒子の代わりに黒鉛３−炭素複合粒子を用い、電解液を表２に示すものに変更すること以外は実施例１と同様にして電気二重層キャパシタを製造し、試験した。試験結果を表３に示す。
【００７４】
参考例５
黒鉛１−炭素複合粒子の代わりに黒鉛粒子３を用い、電解液を表２に示すものに変更すること以外は実施例１と同様にして電気二重層キャパシタを製造し、試験した。試験結果を表３に示す。
【００７５】
比較例１
正負電極の炭素質材料として黒鉛２を使用し、電解液を表２に示すものに変更すること以外は実施例１と同様にして電気二重層キャパシタを製造し、試験した。試験結果を表３に示す。
【００７６】
比較例２
正負電極の炭素質材料として活性炭（関西熱化学製「MSP20」）を使用し、電解液を表２に示すものに変更すること以外は実施例１と同様にして電気二重層キャパシタを製造した。充電電圧を2.7Vとすること以外は実施例１と同様にして、この電気二重層キャパシタを試験した。試験結果を表３に示す。
【００７７】
［表２］
2006332626.tif 000004
a)関西熱化学社製活性炭「MSP20」（比表面積約2000ｍ２／ｇ）
b)スピロビピロリジニウムテトラフルオロボレート（ＳＢＰＢＦ４）を2.0モル％となるようにプロピレンカーボネート（ＰＣ）に溶解させて調製した電解液
c)スピロビピロリジニウム六フッ化燐酸塩（SBPPF6）を2.0モル％となるようにプロピレンカーボネート（ＰＣ）に溶解させて調製した電解液
d)ピペリジン−１−スピロ−１’−ピロリジニウムテトラフルオロボレート（ＰＳＰＢＦ４）を2.0モル％となるようにプロピレンカーボネート（ＰＣ）に溶解させて調製した電解液
e)トリエチルメチルアンモニウムテトラフルオロボレート（ＴＥＭＡＢＦ４）を1.5モル％となるようにプロピレンカーボネート（ＰＣ）に溶解させて調製した電解液
【００７８】
［表３］
2006332626.tif 000005
f)電極の総体積を基準に算出
g)正電極の体積を基準に算出
【００７９】
実施例の結果によれば、黒鉛−炭素複合粒子を正電極に用いた電気二重層キャパシタは、活性炭を用いたものよりもエネルギー密度及び充放電速度に優れている。
【図面の簡単な説明】
【００８０】
【図１】実施例の電気二重層キャパシタの構造を示す組み立て図である。
【符号の説明】
【００８１】
１、１１…絶縁ワッシャ、
２…トップカバー、
３…スプリング、
４、８…集電極、
５、７…炭素質電極、
６…セパレータ、
９…ガイド、
１０、１３…Ｏリング、
１２…本体、
１４…押え板、
１５…参照電極、
１６…ボトムカバー。
【図１】
2006332626.tif 000006